(57)【要約】本発明は、ポリマーセメントから溶媒を除去するためのコンタクタ装置および方法を提供する。結果として得られるポリマーは、溶媒が実質的に無く、そして改善された間隙率および一層一様な粒子サイズ分布を示す。一つの実施形態において、コンタクタ装置は、高圧セクション、収束セクション、高速セクション、発散セクション、および放出セクションを有する円筒状のケーシングを有している。前記ポリマーセメントは、溶媒除去を充分に且つ予想外に改善するために、前記高圧セクションに導入される。前記収束および発散セクションは、好ましくは、約４°から約７５°の角度に対応する断面面積を有している。前記ポリマーセメントは、高圧スチームと混合される。収束の後に、前記ポリマーセメントは、スチームの高シアーに起因して、より一様な小滴を形成する。発散および放出セクションにおいて、前記ポリマーは、実質的に揮発分が除去されている。
2004501238.tif 000002
【特許請求の範囲】
【請求項１】
ポリマーセメントから溶媒を分離するためのコンタクタ装置であって、
前記ポリマーセメントのための引き入れ口を有する第１のセクションと、
収束する断面面積を有する第２のセクションと、
前記第１のセクションに比較して、より小さな断面面積を有する第３のセクションと、
発散する断面面積を有する第４のセクションと、
前記第３のセクションに比較して、より大きな断面面積を有する放出セクションとを具備する、装置。
【請求項２】
前記第２のセクションは、約４°から約７５°の収束角度を有し、且つ前記第４のセクションは、約４°から約７５°の発散角度を有する、請求項１に記載の装置。
【請求項３】
前記第２のセクションは、約４°と約４５°の間の収束角度を有し、且つ前記第４のセクションは、約４°と約６３°の間の発散角度を有する、請求項２に記載の装置。
【請求項４】
前記第１のセクション対前記第３のセクションの範囲の断面面積の比は、少なくとも５：１であり、且つ前記放出セクション対前記第３のセクションの断面面積の比は、少なくとも１０：１である、請求項１に記載の装置。
【請求項５】
前記第３のセクションは、少なくとも８：１の長さ対直径の比を有している、請求項４に記載の装置。
【請求項６】
前記第２のセクションは、漸減する内径を有し、且つ前記第４のセクションは、漸増する内径を有している、請求項１に記載の装置。
【請求項７】
前記第２のセクションは、漸増する外径を有するプラグを収容しており、且つ前記第４のセクションは漸増する内径を有している、請求項１に記載の装置。
【請求項８】
前記ポリマーセメントのための前記引き入れ口は、スロットである、請求項１に記載の装置。
【請求項９】
コンタクタ装置内でポリマーセメントから溶媒を分離するための方法であって、
高圧スチームおよび前記ポリマーセメントを第１のセクション内に導入することと、
前記第１のセクション内で、前記スチームとポリマーセメントを混合することと、
収束する断面面積を有する第２のセクションを通して、前記混合物を流通させることと、
前記溶媒を有する小滴を形成させることと、
少なくとも８：１の長さ対直径の比を有する第３のセクションを通して前記混合物を流通させることと、
発散する断面面積を有する第４のセクションを通して、前記混合物を流通させることと、
前記ポリマーから前記溶媒を急速に気化させることと、
放出セクションを通して、前記ポリマーおよび前記溶媒を流通させることと、
前記溶媒から、改善された粒子サイズ分布および間隙率を有するポリマー粒子を分離させることとを有する方法。
【請求項１０】
前記第２のセクションは、約４°から約７５°の収束角度を有し、且つ前記第４のセクションは、約４°から約７５°の発散有効角度を有する、請求項９に記載の方法。
【請求項１１】
前記第２のセクションは、約４°と約４５°の間の収束角度を有し、且つ前記第４のセクションは、約４°と約６３°の間の発散角度を有する、請求項１０に記載の方法。
【請求項１２】
前記第１のセクション対前記第３のセクションの範囲の断面面積の比は、少なくとも５：１であり、且つ前記放出セクション対前記第３のセクションの断面面積の比は、少なくとも１０：１である、請求項１０に記載の方法。
【請求項１３】
前記ポリマーセメントは、スロットを通して前記第１のセクション内に導入される、請求項１２に記載の方法。
【請求項１４】
前記第２のセクションは、漸減する内径を有し、且つ前記第４のセクションは、漸増する内径を有する、請求項９に記載の方法。
【請求項１５】
前記第２のセクションは、漸増する外径を有するプラグを収容しており、且つ前記第４のセクションは漸増する内径を有している、請求項９に記載の方法。
【請求項１６】
前記溶媒は、前記第４のセクションにおいて、揮発分除去を開始する、請求項９に記載の方法。
【請求項１７】
前記ポリマーは、ポリマーまたはコーポリマーの共役のジエンである、請求項９に記載の方法。
【請求項１８】
前記ポリマー粒子は、重量で約９０％と約９８．５％の間のポリマーを有する、請求項９に記載の方法。
【請求項１９】
前記高圧スチームは、約１００ｐｓｉｇから約３５０ｐｓｉｇである、請求項９に記載の方法。
【請求項２０】
高圧スチームは、０．４：１から約１：１までの重量比にて、ポリマーセメントと混合される、請求項９に記載の方法。
【発明の詳細な説明】
【０００１】
（技術分野）
この発明は、ポリマーセメントから溶媒を除去するための装置および方法に関する。より詳細には、本発明は、ポリマーセメントから揮発分を除去するための有効な装置および方法に関する。
【０００２】
（関連技術の背景）
モノマーの溶液重合の後、その溶媒からポリマーを単離することが必要となる。ポリマーおよびコーポリマーの共役のジエンのような、特定のポリマーのための単離の方法は、高シアーミキサーを用い、それによってポリマー溶液すなわち「セメント」が、円筒状チューブの混合ゾーン内において高圧スチームと混合される。前記スチームの温度は、溶媒の最高沸点より上で且つポリマーが、高シアー接触の条件下で明らかな分解の証拠を示すであろう温度より下である。混合ゾーンにおけるスチーム対溶液の比および滞留時間は、溶媒の少なくとも約９０％を蒸発させるのに充分である。ポリマーは、それによって、例えばポリマークラムのように、溶液から分離される。シアーされた混合物は、それから、前記ポリマーがスチームから、そして任意の気化された溶媒から分離されるサイクロン分離ゾーン内へ進められる。このプロセスは、ここに引用により組み込まれた１９７４年４月１６日に発行された、米国特許第３，８０４，１４５号に記述されている。
【０００３】
米国特許第３，８０４，１４５号もまた、そこに搭載された調整可能なフローコンストリクターを備える中央ゾーンを有する高シアーコンタクタを教示している。前記セメントは、開口を通して、前記中央ゾーン内に前記コンストリクターによって形成される高シアー環状空間内に供給される。前記セメントは、溶媒が気化し始める前記環状空間内でスチームと接触される。スチーム、気化された溶媒およびポリマーの混合物は、それから音速に近いスピードで、前記コンタクタの開口端を出る。
【０００４】
米国特許第３，２０２，６４７号は、高シアー部分を有するミキサーを用いる方法を教示している。特に、この文献は、炭化水素溶液からエラストマーを回収するためのプロセスを教示しており、そこではスチームおよびポリマーセメントが一緒に混合され且つスチームジェットシステムによって湯容器の底部内に注入される。前記特許内に記述されたスチームイジェクターは、概して、ペンバーシースチームイジェクターの構造のように収束−発散形状の形態をなしている。米国特許第３，２０２，６４７号によって教示されるシステム記述は、引用によってここに組み込まれている。
【０００５】
前述の設計は、あるポリマーセメントを溶媒から分離するのに向いているが、前記設計は、高分子量ブロックコーポリマーのように、いくらかのポリマーからの溶媒の除去のためには少ししか有効でない。例えば、共役されたジエンの大きな水素添加されたブロックおよび２つのポリスチレン端部ブロックを有するエラストマーのブロックポリマーのクラムを形成するとき、従来技術の設計のコンタクタは、貧弱な粒子サイズ分布および貧弱な間隙率を引き起こすポリマークラムを結果として生ずる。理想的には、ポリマー粒子の粒子サイズ分布は、大部分の粒子が、処理を促進する範囲内となり、例えば、大きなまたは小さな粒子が少量であることを示すであろう。クラム間隙率は、クラムが、しばしば前記ポリマークラムとしばしば混合されるミネラルオイルのような液体をそこで吸収するであろうスピードを決定するので、重要である。間隙率は、同様の粒子サイズ分布条件下におけるクラムのかさ密度に間接的に関連付けられており、それによってかさ密度が高いほど、より中実でより低い間隙率の構造を示す。
【０００６】
容認できないほど高い溶媒含有量に加えて、従来技術のコンタクタは、それらのスチームの使用において効率が低い。スチーム消費は、商用ポリマー仕上げ操作における主要な経費である。従来技術のコンタクタにおいて、充分な溶媒の除去を達成するために、約１．２：１．０から１．５：１．０のスチーム対セメント重量比が必要とされる。換言すれば、前記従来技術コンタクタにおいて扱われるポンド毎のポリマーセメントについて、１．２から１．５ポンドの高圧スチームが消費される。
【０００７】
それゆえ、より有効な溶媒除去を結果として生ずるその溶媒からポリマーを分離するための方法および装置の必要性がある。
【０００８】
（発明の概要）
本発明は、高圧スチームを使用して溶媒からポリマーを分離するための改善された方法および装置を提供する。本発明の一つの態様において、コンタクタは、高圧セクション、収束セクション、高速セクション、発散セクションおよび放出セクションを有する円筒状のケーシングを有している。前記ポリマーセメントは、それをスチームと混合し且つ小滴に形成し始める前記高圧セクションに導入される。前記収束および発散セクションは、好ましくは、約４°から約６５°の有効角度に対応して断面面積の変化を提供すべく先細になっている。前記高速セクションは、一様な小滴サイズを形成し且つ混合物が時期尚早に急速蒸発しまたは揮発分除去することを防止する。前記混合物が前記高速セクションを通過するにつれて、前記混合物は、超音速に達し、前記発散セクションにおいて近真空状態を作り且つ前記ポリマーセメントから揮発分を除去させる。急速蒸発混合物は、発散セクションを通過して放出セクションへ流れ続けるので、急速蒸発溶媒は、実質的にポリマーから分離される。
【０００９】
本発明の他の態様においては、コンタクタは、約４°から約６５°の望ましい有効角度に対応する断面面積の変化を提供すべく種々の環状領域をその中に形成する複合的な直径を有するプラグを含んでいる。
【００１０】
本発明のさらに他の態様においては、コンタクタ装置内でポリマーセメントから溶媒を分離するための方法であって、高圧スチームおよび前記ポリマーセメントを実質的に一定の断面面積を有する第１のセクション内に導入することと、前記第１のセクション内で、前記スチームとポリマーセメントを混合することとを有する。それから、前記混合物は、好ましくは約４°から約７５°の収束の角度に対応する収束する断面面積を有する第２のセクションを通って流れる。前記混合物は、それから実質的に一定の断面面積を有する第３のセクションを通って流れ、それから、好ましくは約４°から約７５°の発散角度に対応する発散する断面面積を有する第４のセクションに続く。前記溶媒は、前記第４のセクションにおいて、前記ポリマーから急速に気化され、前記混合物は、実質的に溶媒の無いポリマーを回収する前に、実質的に一定の断面面積を有する放出セクションを通って流れる。
【００１１】
本発明は、残留溶媒および水レベルが低く下流プロセスの単純化を可能とする細かく分離されたポリマー粒子を生産する。低減された残留溶媒成分は、また粘性または粘着性およびポリマーが塊状になろうとする傾向をも低減する。記述された方法および装置は、従来技術によっては容易に処理され得なかった、高分子量ブロックコーポリマーの粉末状の形態での分離を可能とする。
【００１２】
方法における本発明の上述された特徴、利点、および目的が得られ且つ詳細に理解されるように、上に簡単に要約された、本発明のより詳細な説明が、添付された図面に図解された実施形態を参照することにより、得られるであろう。
【００１３】
しかしながら、前記添付された図面は、この発明の典型的な実施形態のみを図解するものであり、それゆえ、本発明が他の等価的に有効な実施形態の余地を残すために、その範囲を限定することは想定されていない。
【００１４】
（好ましい実施形態の詳細な説明）
図１は、本発明に従ったコンタクタ装置２００の一つの実施形態を描いている。コンタクタ２００は、高圧セクション２０２、収束セクション２０８、高速セクション２１４、発散セクション２２０、および放出セクション２２６を有する円筒状ケーシング２０１を含んでいる。高圧セクション２０２は、ポリマーセメントがコンタクタ２００内に供給される個所であるセメントエントリーポート２３２を含んでいる。セメントエントリーポート２３２は、好ましくは、スロット設計を有しており、そして第１のセクション２０２に沿うどの場所にも配置され得る。好ましくは、セメントエントリーポートは、収束セクション２０８の始点から、少なくとも４インチ、好ましくは４インチから７インチ、に配置される。高圧セクション２０２におけるセメントエントリーポート２３２の配置は、非常に多種多様のコンタクタについて溶媒除去を有意的に且つ予想外に改善する。
【００１５】
図１に示される実施形態において、高速セクション２１４は、好ましくは、少なくとも８：１の長さ対直径の比を有している。高速セクション２１４は、好ましくは、発散セクション２２０における音速を達成するために充分な流れ制限を提供する。高圧セクション２０２の断面面積対高速セクションの断面面積の比は、好ましくは少なくとも５：１である。放出セクション２２６の断面面積対高速セクション２１４の断面面積の比は、好ましくは、少なくとも１０：１である。収束セクション２０８は、長さ２１０で且つ収束セクション２０８の長さ２１０に沿って、約４°から約７５°、好ましくは約４°から約４５°、の収束角に対応する漸減する断面面積を提供する漸減する内径２１２を有している。発散セクション２２０は、長さ２２２で且つセクション２２０の長さ２２２に沿って、約４°から約７５°、好ましくは約４°から約６３°の有効発散角に対応する漸増する断面面積を提供する内径２２４を有する。
【００１６】
収束および発散は、図１に関連して説明されるようにコンタクタの内部寸法を変化させることによって、図２に関連して以下に説明されるようにコンタクタ内のプラグの外部寸法を変化させることによって、あるいは、それらの組み合わせによって、達成され得る。そのように、環状処理領域の収束または発散の角度は、ケーシング２０１の内径における変化およびいずれかのプラグの外径におけるいかなる変化をも説明する。収束または発散の角度は、円形断面と仮定した場合のコンタクタの長さに沿う断面面積の有効な半径をプロットすることによって示される。そのように、プラグを有する収束および発散セクションを有するパイプの断面図は、収束および発散の角度、例えば図１における角度Ａ、を直接的に示している。
【００１７】
動作においては、高圧スチームが、高圧セクション２０２の端部２３６に導入される。前記コンタクタにおけるスチームの温度は、約３３５°Ｆと約５５０°Ｆの間、好ましくは約３６５°Ｆと約５５０°Ｆの間、そしてより好ましくは、約４００°と５５０°Ｆの間である。前記コンタクタにおける前記スチームの圧力は、１００ｐｓｉｇから４５０ｐｓｉｇ、好ましくは１５０ｐｓｉｇから３５０ｐｓｉｇである。ポリマーセメントは、セメントエントリーポート２３２を通してコンタクタ２００に供給される。前記セメント濃度は、重量で、約５パーセントポリマーから約６０パーセントポリマーまで変化してもよい。より望まれるのは、重量で、約５パーセントポリマーから約２５パーセントポリマーまで変化するセメントとしてもよい。特に望まれるのは、重量で、約１０パーセントポリマーから約２０パーセントポリマーのセメント濃度である。前記セメントエントリーポートを横切る圧力低下は、好ましくは初期セメント滴サイズをコントロールするために、少なくとも１０ｐｓｉとすべく設計されている。
【００１８】
高圧２０２および収束セクション２０８内において、前記スチームと前記セメントが混合され、且つ密に接触される。前記コンタクタ装置を通過するセメント対スチーム比は、ポリマー粒子のサイズを決定する。高シアーミキサーを経由して下流処理設備に入るスチーム対セメントの比は、約０．３：１．０から約１．５：１．０まで変動してもよい。下限は、取得する分離粒子の問題によって決定される。最大比率は、溶媒蒸気とスチームを除去するための下流処理設備の経済的条件および能力によって決定される。実質的に０．３：１．０よりも低いスチーム対セメント比においては、ポリマーは、もはや分離粒子を形成せずに、大きな塊を形成する。前記コンタクタにおいてスチーム対セメント比が高ければ高いほど、粒子サイズが小さくなる。このサイズは、ポリマー／溶媒タイプ、セメント濃度、そしてスチーム温度に依存するが、断然、ポリマーサイズを変化させる最も影響のある方法が、スチーム対セメント比を変化させることによって達成され得る。受容可能な粒子サイズは、約０．３：１．０から約１．５対１．０、好ましくは約０．５：１．０と約１．５：１．０の間、そしてさらに好ましくは約０．５：１．０と約０．８：１．０の間のスチーム／セメント比において達成される。
【００１９】
セメントとスチームが混合されるにつれて、溶媒小滴が高速スチームからのシアリング効果に起因して、形成し始める。混合物が、高速セクション２１４内に流れるとき、セメント小滴が壊れ、且つ小滴の相対的に一様な分布が確立される。材料は、それが高速セクション２１４を通り発散セクション２２０に入るときに、超音速に加速される。発散セクション２２０内の突然の容積の拡大に起因して、圧力差によって近真空が生成される。この急激な圧力低下は、結果として溶媒の速やかな揮発分の除去、そしてポリマークラムからの蒸発溶媒の充分な分離を生じる。
【００２０】
図２は、本発明のコンタクタ３００の代替の実施形態を示している。この実施形態においては、コンタクタ３００は、円筒状ケーシング３０１、ケーシング３０１内に配置されるプラグ３０８、およびケーシング３０１の内壁３０４とプラグ３０８の外壁３０６の間に形成される環状部３０２を含んでいる。プラグ３０８は、図示されるように溶媒引き入れ口３０５に近いコンタクタ３００の端壁３０３を通って延在し得るか、またはプラグは、１つまたはそれより多くのスペーサー（図示されていない）によって、適正位置に保持され得る。
【００２１】
円筒状ケーシング３０１は、第１、第２、そして第３の部分３１０、３１２、３１４を有している。第１の部分３１０および第３の部分３１４は、一定の内径を有している。第２の部分３１２は、漸増する内径エリアを有している。プラグ３０８は、第１、第２、および第３の部分３２６、３２７、３２８を有している。第１および第３の部分３２６、３２８は、一定の外径を有している。第２の部分３２７は、漸増する外径を有している。
【００２２】
環状部３０２は、図１について説明された通りの断面面積の望ましい比率を有する環状部３０２の対応する部分と共に、混合、収束、高シアー、発散および放出セクション３５０、３５５、３６０、３６５、３７０を有している。混合セクション３５０は、ケーシング３０１の第１の部分３１０の一定の内径とプラグ３０８の第１の部分３２６の一定の外径の間の環状スペースを有し、そして実質的に一定の断面面積を有している。実質的に一定とは、断面面積の収束または発散の有効な角度が０°から約４°であることを意味している。収束セクション３５５は、ケーシング３０１の第１の部分３１０の一定の内径とプラグ３０８の第２の部分３２７の漸増する外径の間の環状スペースを有し、約４°から約７５°、好ましくは約４°から約４５°の収束角度を有する収束断面面積を有する。高シアーセクション３６０は、ケーシング３０１の第１の部分３１０の一定の内径と、プラグ３０８の第３の部分３２８の一定の外径の間の環状スペースを有し、そして実質的に一定の断面面積を有している。発散セクション３６５は、ケーシング３０１の第２の部分３１２の漸増する内径とプラグ３０８の第３の部分３２８の一定の外径の間の環状スペースを有し、約４°から約７５°、好ましくは約４°から約６３°の発散角度を有する発散収束断面面積を有する。放出セクション３７０は、ケーシング３０１の第３の部分３１４の一定の内径とプラグ３０８の第３の部分３２８の一定の外径の間の環状スペースを有し、実質的に一定の断面面積を有する。
【００２３】
ポリマーセメントは、引き入れ口ポート３３６を通してケーシング３０１の第１の部分３０１内に導入される。引き入れ口ポート３３６は、好ましくはポリマーセメントを、ケーシング３０１のまわりのスロット３４０を通るように向ける環状スペース３３８内に導入する。スロット３４０の幅は、少なくとも１０ｐｓｉの所望の圧力低下を提供すべく調整され得る。
【００２４】
この代替的な実施形態の動作においては、高圧スチームは、ケーシング３０１内のスロット３４０に連通する引き入れ口ポート３３６を通してポリマーセメント材料が供給される間に、ケーシング３０１の第１の部分３１０を通って流れる。前記スチームとポリマーセメントは、スチームからのシアーリング効果に起因して溶媒小滴が形成し始める場所である混合セクション３５０において混合される。小滴は、さらに形成し且つ収束セクション３５５内で壊れる。混合物は、高シアーセクション３６０を通ってそれが流れるにつれて音速へ加速する。高速は、小滴を微小な粒子にシアーしまたは分離して、相対的に一様な分布を形成する。発散セクション３６５における容積の急激な拡大は、溶媒を速やかに蒸発させそれによってセメントを分離させる。
【００２５】
本発明は、コンタクタの幾何学的構造は、最低の残留溶媒のポリマー製品を生成すべく、高シアー率である滞留時間を許容するという発見に基づいている。発散セクションの長さばかりでなく高速セクションにおける高シアー環状スペースがシアー率および滞留時間を決定しそれによってポリマー製品における残留溶媒を低減する。発散セクションの長さが増大されるにつれて、シアーリング条件下における滞留時間も増大され、それによってセメントの揮発分除去のためのより多くの時間を許容させる。
【００２６】
上に述べた高シアーコンタクタの最も有益な特徴の一つは、ポリマーの微小粒子サイズだけでなく、低残留溶媒および水成分、スチーム消費の最小化、にある。水レベルを下げれば下げるほど、より容易にポリマーが乾燥される。水が浮遊されて運ばれるセメントおよびセメントから溶媒を蒸発させるのに必要なスチームの圧縮によって水が生成される。低残留溶媒は、ポリマーが粘着性が低く、それによって乾燥操作法が可能であることを意味する。
【００２７】
スチームは、いかなる揮発分除去プロセスにおいても多くの費用を呈する。従来技術のコンタクタにおいては、セメントに対するスチームの関係は、セメント１ポンド毎に約１．２から１．５ポンドのスチームであった。本発明の装置は、近真空にてポリマーセメントを揮発分除去し、それゆえスチーム消費はかなり少なくなる。例えば、本発明のコンタクタ内のスチーム使用は、セメント１ポンド毎に、従来技術に比較して５０から６０％の節約となる、０．６ポンドのオーダーである。
【００２８】
かさ密度は、粒子サイズと間隙率に依存する。かさ密度は、サンプルポリマーの既知の重量の取得およびその体積の計測によって計測され得る。もしも粒子サイズ分布が同様であれば、かさ密度が小さければ小さいほど、ポリマーは、より多孔性となる。実際、種々のサンプルに対して行なわれるかさ密度検査は、本発明のコンタクタによって製造されるポリマークラムは、より一層低いかさ密度を有している。本発明のコンタクタによって作られるクラムのサンプルは、１３．２ｌｂｓ／ｆｔ３のかさ密度を有している。従来技術コンタクタによって結果としてクラムに作られるサンプルは、結果として１８ｌｂｓ／ｆｔ３のクラムかさ密度が生じる。それゆえ、図１および図２に示される本発明のコンタクタは、従来技術よりも良好な間隙率およびサイズの一様な分布を有するポリマークラムを一貫して生成している。
【００２９】
粒子サイズのコントロールのための方法を伴うこのポリマー回収法は、分解することまたはクロスリンクすることなしに高温スチームに耐え得るいかなるポリマー／溶媒セメント系についても有用である。それは、ポリオレフィン／炭化水素セメント、ポリアルケニル芳香族ポリマー／不活性溶媒セメント、ポリ共役ジエンポリマー／炭化水素セメント、共役ジエンのコーポリマーおよびブロックポリマー並びに不活性溶媒におけるアルケニル芳香族炭化水素、そして不活性溶媒における上述のコーポリマーおよびブロックポリマーの水素添加された、および部分的に水素添加された誘導体に、特に良好である。望ましいセメントは、２または多数ブロックのアルファアルケニル芳香族炭化水素／共役ジエンポリマーおよび好ましくは、アルケン、アルカン、アレーン、サイクロアルケン、またはサイクロアルカンのように、相対的に低い沸点を有する炭化水素溶媒にて溶解された前記ブロックポリマーの選択的に、または全体的に水素添加された誘導体である。これらは、例えば、混合されたペンテン、混合されたペンタン、サイクロヘクサン、トルエン、およびそれらの混合物を含み、唯一の基準は、本発明の装置およびプロセスにおいて採用された溶媒が、所定の温度のスチームに接触することによって容易に蒸発されるように、最大の沸点を有することである。特に望ましいセメントは、ポリスチレン／ポリブタジエン、ポリスチレン／ポリイソプレン、ポリスチレン／ポリブタジエン／ポリスチレン、ポリスチレン／ポリイソプレン／ポリスチレンブロックコーポリマー、またはそれらの水素添加された、あるいは部分的に水素添加された誘導体である。
【００３０】
上述は、本発明の望ましい実施形態に向けられており、本発明の他のそしてさらなる実施形態が、その基本的な範囲から逸脱することなく工夫され、そしてその範囲は、特許請求の範囲によって決定される。
【図面の簡単な説明】
【図１】
図１は、本発明に従ったコンタクタ装置である。
【図２】
図２は、コンタクタ装置の代替的な実施形態である。
【図１】
2004501238.tif 000003
【図２】
2004501238.tif 000004
【国際公開パンフレット】
2004501238.tif 000005
2004501238.tif 000006
2004501238.tif 000007
2004501238.tif 000008
2004501238.tif 000009
2004501238.tif 000010
2004501238.tif 000011
2004501238.tif 000012
2004501238.tif 000013
2004501238.tif 000014
2004501238.tif 000015
2004501238.tif 000016
2004501238.tif 000017
【国際公開パンフレット（コレクトバージョン）】
2004501238.tif 000018
【国際調査報告】
2004501238.tif 000019
2004501238.tif 000020
2004501238.tif 000021